(57)【要約】【課題】耐久性が良好なチェーンソー部品用素材鋼板を提供する。【解決手段】質量％で、０．５０％以上０．９０％以下のＣ、０．７０％以下のＳｉ、０．３０％以上１．２０％以下のＭｎ、０．０２％以下のＰ、０．０２％以下のＳ、１．００％以下のＣｒ、０．１０％以上０．５０％以下のＮｂを含有し、残部がＦｅおよび不可避的不純物からなる。特に、通常の金属組織観察を行う方法で湿式研磨した任意の断面上においてＮｂを含有する粒子径０．５μｍ以上の硬質炭化物が３０００個／ｍｍ２以上９０００個／ｍｍ２以下の密度でマトリックス中に存在すると、硬質炭化物による耐摩耗性向上作用を確保できるとともに、硬質炭化物の過剰生成による靭性の劣化を防止できる。【選択図】なし【特許請求の範囲】
【請求項１】
質量％で、Ｃ：０．５０％以上０．９０％以下、Ｓｉ：０．７０％以下、Ｍｎ：０．３０％以上１．２０％以下、Ｐ：０．０２％以下、Ｓ：０．０２％以下、Ｃｒ：１．００％以下、Ｎｂ：０．１０％以上０．５０％以下を含有し、残部がＦｅおよび不可避的不純物からなる
ことを特徴とするチェーンソー部品用素材鋼板。
【請求項２】
通常の金属組織観察を行う方法で湿式研磨した任意の断面上においてＮｂを含有する粒子径０．５μｍ以上の硬質炭化物が３０００個／ｍｍ２以上９０００個／ｍｍ２以下の密度でマトリックス中に存在する
ことを特徴とする請求項１記載のチェーンソー部品用素材鋼板。
【請求項３】
質量％で、Ｔｉ：０．０１％以上０．５０％以下、Ｎｉ：０．２％以上２．０％以下、Ｂ：０％（無添加を含む。）以上０．００５％以下、Ｍｏ：０％（無添加を含む。）以上０．５０％以下、Ｖ：０％（無添加を含む。）以上０．５０％以下を含有し、
通常の金属組織観察を行う方法で湿式研磨した任意の断面上においてＮｂおよびＴｉの少なくとも一方を含有する粒子径０．５μｍ以上の硬質炭化物が３０００個／ｍｍ２以上９０００個／ｍｍ２以下の密度でマトリックス中に存在する
ことを特徴とする請求項１記載のチェーンソー部品用素材鋼板。
【請求項４】
請求項１ないし３いずれか記載のチェーンソー部品用素材鋼板で製造された
ことを特徴とするチェーンソー部品。
【発明の詳細な説明】
【技術分野】
【０００１】
本発明は、チェーンソー部品の材料として用いられ、耐久性に優れたチェーンソー部品用素材鋼板およびチェーンソー部品に関する。
【背景技術】
【０００２】
例えばチェーンソーブレード、ドライブリンク、ルーブルリンク、チェーンソーガイドバーなどのチェーンソー部品には、耐摩耗性および疲労特性などが求められるため、オーステンパやマルテンパあるいは焼入焼戻しなどの調質熱処理が施された鋼板が用いられている。
【０００３】
チェーンソーは、チェーンソーブレード、ドライブリンクおよびルーブルリンクをピンと組み合わせて構成され、周速数十ｍ／ｓにて回転して、チェーンソーブレードにて木材を切断する。
【０００４】
このチェーンソーブレードは、打抜き、曲げ加工後にグラインダなどで刃先角度を数十度とした刃であり、木材と刃先との衝撃時の折損を防止するために、強度レベルを低下させ耐摩耗性および疲労特性などの耐久性を犠牲にしているのが現状である。
【０００５】
そして、使用とともに摩耗したチェーンソーブレードは、リューター（登録商標）ややすりなどの工具を用いて目立てを行い、刃の切れ味を再生させている。
【０００６】
したがって、チェーンソーブレードには、目立てなどのメンテナンス面を考慮して、切れ味が持続する永切れ性が求められている。
【０００７】
また、チェーンソーブレードに比べると摩耗量が少ないものの、ドライブリンク、ルーブルリンクおよびチェーンソーガイドバーなどの他のチェーンソー部品についても、使用とともに木材などとの擦れによって摩耗する。
【０００８】
チェーンソー部品の耐久性に関して、特許文献１には、Ｎｉ含有量を適正範囲にすることで、低温靭性を向上させた鋼組成物およびその製造方法が示されている。そして、低温靭性が良好であるため、華氏０度以下の寒冷地での熱処理や打抜きなどでも適用可能である。
【０００９】
また、特許文献２ないし特許文献４には、ベニヤレースナイフ、シャー刃、鋸刃およびカンナ刃などに用いられる木工用工具の使用の際に想定されるチッピングの抑制や靭性の向上に関する技術が示されている。
【００１０】
さらに、特許文献５には、ベニヤレースナイフに用いる耐衝撃工具鋼に関して、成分バランスを規定することにより、耐摩耗性および耐衝撃性を向上するとともに、研削の際の刃表面の研磨割れを抑制する技術が示されている。
【先行技術文献】
【特許文献】
【００１１】
【特許文献１】特開平８−３１１６０４号公報
【特許文献２】特開昭５８−１７４５５５号公報
【特許文献３】特開昭６２−１６４８５３号公報
【特許文献４】特開平４−８３８２４号公報
【特許文献５】特開平５−９６５４号公報
【発明の概要】
【発明が解決しようとする課題】
【００１２】
しかしながら、上述の特許文献１では、チェーンソー部品を製造する際における低温靭性など耐久性が検討されているだけであり、耐摩耗性や耐衝撃性などのチェーンソーを使用する際の耐久性については検討されていない。
【００１３】
特許文献２ないし特許文献４では、木工用工具を使用する際のチッピングの抑制および靭性の向上が検討されているが、耐摩耗性や耐衝撃性などの耐久性については検討されていない。
【００１４】
ここで、チェーンソー部品の摩耗形態は複雑な機構であることから、摩耗する部位の摩耗原因が明らかにされていないため、十分な耐摩耗性を確保できていないのが現状であり、実使用環境で実機にチェーンソー部品に用いる鋼板を装着して使用しながら材料寿命を評価していた。そのため、材料選定に長時間を要するだけでなく、適正な材料選定に苦慮していた。
【００１５】
また、チェーンソーブレードは、打抜き後に刃部が約９０度の角度に曲げ加工が施されるため、チェーンソーブレードに用いる素材には、適度な加工性が要求される。
【００１６】
そして、特許文献５では、ベニヤレースナイフに用いることを前提として耐摩耗性および耐衝撃性の向上と、研削の際の刃表面の研磨割れの抑制について検討されているが、研削性を向上させるためにＳｉが０．８％以上添加されているため、焼鈍での軟質化が困難である。そのため、特許文献５の技術をチェーンソー部品に適用すると、上述した曲げ加工において割れが生じる可能性が考えられる。また、特許文献５では、疲労特性について検討されていない。
【００１７】
したがって、素材の加工性、調質後の耐摩耗性、耐衝撃性および疲労特性に優れ耐久性が良好なチェーンソー部品用素材鋼板が求められていた。
【００１８】
本発明はこのような点に鑑みなされたもので、耐久性が良好なチェーンソー部品用素材鋼板およびチェーンソー部品を提供することを目的とする。
【課題を解決するための手段】
【００１９】
請求項１に記載されたチェーンソー部品用素材鋼板は、質量％で、Ｃ：０．５０％以上０．９０％以下、Ｓｉ：０．７０％以下、Ｍｎ：０．３０％以上１．２０％以下、Ｐ：０．０２％以下、Ｓ：０．０２％以下、Ｃｒ：１．００％以下、Ｎｂ：０．１０％以上０．５０％以下を含有し、残部がＦｅおよび不可避的不純物からなるものである。
【００２０】
請求項２に記載されたチェーンソー部品用素材鋼板は、請求項１記載のチェーンソー部品用素材鋼板において、通常の金属組織観察を行う方法で湿式研磨した任意の断面上においてＮｂを含有する粒子径０．５μｍ以上の硬質炭化物が３０００個／ｍｍ２以上９０００個／ｍｍ２以下の密度でマトリックス中に存在するものである。
【００２１】
請求項３に記載されたチェーンソー部品用素材鋼板は、請求項１記載のチェーンソー部品用素材鋼板において、質量％で、Ｔｉ：０．０１％以上０．５０％以下、Ｎｉ：０．２％以上２．０％以下、Ｂ：０％（無添加を含む。）以上０．００５％以下、Ｍｏ：０％（無添加を含む。）以上０．５０％以下、Ｖ：０％（無添加を含む。）以上０．５０％以下を含有し、通常の金属組織観察を行う方法で湿式研磨した任意の断面上においてＮｂおよびＴｉの少なくとも一方を含有する粒子径０．５μｍ以上の硬質炭化物が３０００個／ｍｍ２以上９０００個／ｍｍ２以下の密度でマトリックス中に存在するものである。
【００２２】
請求項４に記載されたチェーンソー部品は、請求項１ないし３いずれか記載のチェーンソー部品用素材鋼板で製造されたものである。
【発明の効果】
【００２３】
本発明によれば、０．５０％以上０．９０％以下のＣ、０．７０％以下のＳｉ、０．３０％以上１．２０％以下のＭｎ、０．０２％以下のＰ、０．０２％以下のＳ、１．００％以下のＣｒ、０．１０％以上０．５０％以下のＮｂを含有し、残部がＦｅおよび不可避的不純物からなるため、耐久性が良好である。
【図面の簡単な説明】
【００２４】
【図１】曲げ試験の方法を示す模式図である。
【図２】（ａ）は摩耗試験に用いる試験片の形状を示す側面図であり、（ｂ）摩耗試験の方法を示す模式図であり、（ｃ）は刃部の先端後退量を示す模式図である。
【図３】引張疲労試験に用いる試験片の形状を示す側面図である。
【図４】衝撃試験に用いる試験片の形状を示す側面図である。
【発明を実施するための形態】
【００２５】
以下、本発明の一実施の形態の構成について詳細に説明する。なお、各元素の含有量は、特に記載しない限り質量％とする。
【００２６】
チェーンソー部品用素材鋼板は、０．５０％以上０．９０％以下のＣ（炭素）、０．７０％以下のＳｉ（ケイ素）、０．３０％以上１．２０％以下のＭｎ（マンガン）、０．０２％以下のＰ（リン）、０．０２％以下のＳ（硫黄）、１．００％以下のＣｒ（クロム）、０．１０％以上０．５０％以下のＮｂ（ニオブ）を含有し、残部がＦｅ（鉄）および不可避的不純物からなる。
【００２７】
また、必要に応じて、０．０１％以上０．５０％以下のＴｉ（チタン）、０．２％以上２．０％以下のＮｉ（ニッケル）、０％以上０．００５％以下のＢ（ホウ素）、０％以上０．５０％以下のＭｏ（モリブデン）、０％以上０．５０％以下のＶ（バナジウム）を含有することが好ましい。
【００２８】
Ｃは、鋼板の強度の向上に必要な元素であり、チェーンソー部品に必要な強度と耐摩耗性を得るには含有量を０．５０％以上とする必要がある。しかし、Ｃの含有量が０．９０％を超えると、粗大な未溶解炭化物が多くなり、靭性の劣化要因となってしまう。したがって、Ｃの含有量は、０．５０％以上０．９０％以下とした。
【００２９】
Ｓｉは、製鋼段階で脱酸剤として添加されるが、無添加でも脱酸不良は生じない。また、Ｓｉの含有量が０．７０％を超えると、調質後の靭性や素材での加工性が劣化してしまい好ましくない。したがって、Ｓｉの含有量は、０．７０％以下（無添加を含む。）とし、好ましくは０．５０％以下である。
【００３０】
Ｍｎは、焼入性向上に有効な元素であり、含有量が０．３０％未満では焼入性を十分に向上できない。しかし、Ｍｎの含有量が１．２０％を超えると、硬質化を招き、製造性や靭性を損なう原因となる。したがって、Ｍｎの含有量は、０．３０％以上１．２０％以下とした。
【００３１】
ＰおよびＳは、どちらも靭性や疲労特性に悪影響を及ぼすので、できるだけ含有量が少ないほうが好ましい。したがって、Ｐの含有量およびＳの含有量は、いずれも０．０２％以下（無添加を含む。）とした。
【００３２】
Ｃｒは、鋼の焼入性を向上させる作用や鋼板の強度を向上させる作用などを併せ持つ元素である。しかし、Ｃｒは、１．００％を超えて多量に含有させると、焼入処理の加熱保持においてセメンタイトの溶体化を妨げるという悪影響を及ぼす場合があり、焼入処理の際の未溶解セメンタイト量を増大させる要因となりうる。したがって、Ｃｒの含有量は１．００％以下とした。
【００３３】
Ｎｂは、鋳造後の冷却過程にて鋼中に非常に硬質な炭化物であるＮｂ含有炭化物を形成し、耐摩耗性、特に耐アブレシブ摩耗性の向上に寄与する。また、Ｎｂは、焼入の際の結晶粒を微細化させて、靭性の向上に寄与する。Ｎｂによるこれら各作用を奏するには、Ｎｂの含有量を０．１０％以上とする必要がある。しかし、Ｎｂは、０．５０％を超えて多量に含有させると、Ｎｂ含有炭化物が過剰に生成し、このＮｂ含有炭化物が破壊の起点および亀裂伝播経路となり、靭性劣化や疲労特性への悪影響が懸念される。したがって、Ｎｂの含有量は０．１０％以上０．５０％以下とした。
【００３４】
Ｔｉは、Ｎｂと同様に鋳造後の鋼中に非常に硬質な炭化物であるＴｉ含有炭化物を形成し、耐摩耗性に寄与する。また、熱間圧延の際などに再固溶し、熱間圧延中または冷却中に析出したＴｉＣは焼入の際に結晶粒を微細化し、靭性の向上に寄与する。さらに、ＴｉとＮとの結合力が強いため、Ｂを添加した場合にＢＮの生成を防止し、Ｂの焼入性向上作用を引き出すうえで有効である。そのため、必要に応じてＴｉを添加することが好ましく、Ｔｉによる上記各作用を奏するには、Ｔｉの含有量を０．０１％以上とすると効果的である。しかし、Ｔｉの含有量が０．５０％を超えると、Ｔｉ含有炭化物が鋼板中に多量に存在して靭性劣化を招きやすい。したがって、Ｔｉを含有させる場合には、Ｔｉの含有量を０．０１％以上０．５０％以下とすることが好ましい。
【００３５】
Ｎｉは、焼入性および低温靭性の向上に有効な元素であり、必要に応じて添加することが好ましい。Ｎｉによる焼入性向上作用および低温靭性向上作用を奏するには、Ｎｉの含有量を０．２％以上にすると効果的である。しかし、Ｎｉの過剰添加は経済性を損ねる要因となるため、経済性を考慮すると含有量を２．０％以下とすることが好ましい。したがって、Ｎｉを含有させる場合には、Ｎｉの含有量は、０．２％以上２．０％以下とすることが好ましい。
【００３６】
Ｂは、焼入性の向上に有効な元素であり、必要に応じて添加することが好ましい。Ｂによる焼入性向上作用を十分に奏するには、Ｂの含有量を０．０００３％以上にすると効果的である。なお、Ｂによる焼入性向上作用は、Ｂの含有量が０．００５％にて飽和する。したがって、Ｂを含有させる場合には、Ｂの含有量を０．０００３％以上０．００５％以下とすることが好ましい。
【００３７】
ＭｏおよびＶは、いずれも靭性向上に有効な元素であり、必要に応じて添加することが好ましい。Ｍｏによる靭性向上作用を奏するにはＭｏの含有量を０．１０％以上とすると効果的であり、Ｖによる靭性向上作用を奏するにはＶの含有量を０．１０％以上とすると効果的である。しかし、ＭｏおよびＶは、比較的高価な元素であり、過剰な添加はコストの増大を招くため、ＭｏおよびＶの少なくとも１種を含有させる場合には、Ｍｏの含有量およびＶの含有量をそれぞれ０．５％以下とすることが好ましい。したがって、Ｍｏを含有させる場合には、Ｍｏの含有量を０．１０％以上０．５０％以下とすることが好ましく、Ｖを含有させる場合には、Ｖの含有量を０．１０％以上０．５０とすることが好ましい。
【００３８】
ここで、チェーンソー部品用素材鋼板の耐久性においては、耐摩耗性が最も重要な因子である。しかしながら、摩耗は非常に複雑な機構であり、摩耗の相手材の材質、潤滑、速度および負荷荷重などの使用する環境に沿った摩耗形態を把握する必要がある。
【００３９】
例えば、草刈刃や芝刈刃などの園芸機械刃物では、鋼材は、草との接触が摩耗の主要因ではなく、高速回転中の土砂との接触により鋼材が激しく削られる、いわゆるガウジング摩耗が生じている。また、産業機械や運搬機械などの建設、土木および鉱山の分野で使用される、パワーショベルやブルドーザの建設車両のアタッチメントの摩耗も同様に土砂との接触が原因である。
【００４０】
チェーンソー部品の摩耗は、木材との接触による摩耗であり、上記園芸機械刃物や建設車両のアタッチメントの摩耗とは摩耗形態が大きく異なる。
【００４１】
チェーンソー部品の摩耗形態が複雑であることから、摩耗する部位の摩耗原因が明らかにされないため、十分な耐摩耗性を確保できていないのが現状である。
【００４２】
そこで、チェーンソー部品の材質、各部品との隙間、および部品の動きなどの構造を考慮して、摩耗損傷した部位や摩耗テストした対象物を多数観察し、ミクロ的な観点から調査した。
【００４３】
その結果、摩耗した部位には、幅が１μｍ以下で、深さが０．２μｍ以下の研削されたような直線的な摩耗痕が観察され、相手材である木材中の夾雑物（主にＳｉＯ２）との擦れによるアブレシブ摩耗が主要因であることが分かった。
【００４４】
そして、上記組成のチェーンソー部品用素材鋼板にて、耐摩耗性を向上させてＳｉＯ２によるアブレシブ摩耗を抑制するためには、鋼材中の硬質炭化物が有効である。
【００４５】
硬質炭化物は、Ｎｂを含有する硬質炭化物、あるいは、ＮｂおよびＴｉの少なくとも一方を含有する硬質炭化物である。なお、Ｎｂを含有する硬質炭化物は、例えばＮｂＣなどを主成分とし、Ｔｉを含有する硬質炭化物は、ＴｉＣなどを主成分とする。
【００４６】
また、靭性を確保するには、硬質炭化物の粒子径および個数も重要である。具体的には、調質圧延後の部品形状に成形可能な最終的な鋼板であるチェーンソー部品用素材鋼板は、通常の金属組織観察を行う方法で湿式研磨した任意の断面上において、粒子径０．５μｍ以上の硬質炭化物が、３０００個／ｍｍ２以上９０００個／ｍｍ２以下の密度でマトリックス中に分散した金属組織であると、耐摩耗性が向上するとともに、靭性を損なう弊害を回避できる。
【００４７】
鋼中に含有される析出粒子が硬質炭化物に該当するか否かは、ＥＤＸなどによる微視的分析によって確認できる。また、このように確認した硬質炭化物について、それぞれの面積を測定して同じ面積を有する真円の直径を算出し、この直径を硬質炭化物の粒子径とする。
【００４８】
鋼中の硬質炭化物は、粒子径０．５μｍ以上のものが３０００個／ｍｍ２未満であると、硬質炭化物による耐摩耗性向上作用が不十分で、チェーンソー部品用素材鋼板として十分な耐摩耗性を確保できない可能性がある。また、粒子径０．５μｍ以上の硬質炭化物が９０００個／ｍｍ２より多いと、これら硬質炭化物が破壊の起点および亀裂伝播経路となって靭性劣化の原因となってしまう。したがって、チェーンソー部品用素材鋼板は、粒子径０．５μｍ以上の硬質炭化物が、３０００個／ｍｍ２以上９０００個／ｍｍ２以下の密度でマトリックス中に存在するものとした。
【００４９】
上記チェーンソー部品用素材鋼板は、鋳造工程、熱間圧延および調質熱処理工程を経て製造される。
【００５０】
鋳造工程では、冷却過程において鋼中に硬質炭化物を析出させる。したがって、Ｃ、ＮｂおよびＴｉの含有量や、冷却速度を調整することにより、硬質炭化物の粒子径および密度を調整する。
【００５１】
熱間圧延工程は、従来の一般的な方法が適用される。例えば、熱間圧延は、加熱抽出温度１２００℃以上１３００℃以下、仕上圧延温度８００℃以上９００℃以下、巻取温度５５０℃以上６３０℃以下の条件を適用できる。
【００５２】
熱延板の焼鈍は、６００℃以上Ａｃ１点（オーステナイトの存在下限である平衡温度）未満の温度域にて例えば１０時間以上５０時間以下の時間で加熱保持する条件を適用できる。
【００５３】
さらに、必要に応じて、冷間圧延し、６００℃以上Ａｃ１点未満の温度域にて例えば１０時間以上５０時間以下の時間で加熱保持する仕上焼鈍に供すると好ましい。
【００５４】
このようにして、焼入焼戻しあるいはマルテンパやオーステンパなどの調質熱処理に供するための鋼板が得られる。
【００５５】
なお、チェーンソー部品用素材鋼板の焼鈍組織におけるマトリックスはフェライト相である。調質熱処理後の部品のマトリックスは、焼入・焼戻しおよびマルテンパを施した場合にはマルテンサイト相であり、オーステンパを施した場合にはベイナイト相である。
【００５６】
次に、上記実施の形態の効果を説明する。
【００５７】
上記チェーンソー部品用素材鋼板によれば、０．５０％以上０．９０％以下のＣ、０．７０％以下のＳｉ、０．３０％以上１．２０％以下のＭｎ、０．０２％以下のＰ、０．０２％以下のＳ、１．００％以下のＣｒ、０．１０％以上０．５０％以下のＮｂを含有し、残部がＦｅおよび不可避的不純物からなるため、耐久性が良好である。
【００５８】
特に、マトリックス中に、Ｎｂを含有する粒子径０．５μｍ以上の硬質炭化物が３０００個／ｍｍ２以上９０００個／ｍｍ２以下の密度で存在することにより、硬質炭化物による耐摩耗性向上作用を確保でき、硬質炭化物の過剰生成による靭性の劣化を防止できるとともに、疲労特性を向上できる。そのため、素材の加工性、調質後の耐摩耗性、耐衝撃性および疲労特性に優れ、チェーンソー部品用として耐久性が良好である。
【００５９】
また、チェーンソー部品用素材鋼板は、必要に応じて０．０１％以上０．５０％以下のＴｉを含有させ、マトリックス中に、Ｔｉを含有する粒子径０．５μｍ以上の硬質炭化物が３０００個／ｍｍ２以上９０００個／ｍｍ２以下の密度で存在することにより、耐摩耗性を向上できるとともに、チェーンソー部品としての十分な靭性を確保できる。
【００６０】
さらに、チェーンソー部品用素材鋼板は、必要に応じてＢを含有させることにより、焼入性を向上できる。なお、Ｂを含有させる場合には、ＢとＮとの結合によるＢＮの生成をＴｉによって防止でき、Ｂによる焼入性向上作用を奏しやすい。
【００６１】
また、チェーンソー部品用素材鋼板は、必要に応じてＭｏ、ＶおよびＮｉの少なくとも１種を含有させることにより、靭性や焼入性や低温靭性を向上できる。
【００６２】
そして、上記チェーンソー部品用素材鋼板にて製造されたチェーンソー部品は、耐摩耗性が良好であるためチェーンソー部品における摩耗の原因であるＳｉＯ２によるアブレシブ摩耗が発生しにくいだけでなく、靭性も良好であり、また、耐衝撃性および疲労特性が良好であるため、各チェーンソー部品を組み付けて構成したチェーンソーの耐久性が良好である。
【実施例】
【００６３】
以下、本発明の実施例および比較例について説明する。
【００６４】
表１には、チェーンソー部品の母材となる鋼板の化学成分を示す。
【００６５】
【表１】
2015190037.tif 000002
【００６６】
表１に示す化学組成の３０ｋｇ鋼塊（１２０ｍｍ角、長さ３１０ｍｍ）を溶製した。得られた鋳片を１２５０℃×１時間の加熱に供し、熱間鍛造にて３０ｍｍの厚みとし、この鍛造材を摩耗試験片とした。
【００６７】
また、その他の試験片については、鍛造材を１２５０℃×１時間の加熱に供し、仕上圧延温度８５０℃、巻取温度５９０℃の条件にて熱間圧延を行い、板厚３．０ｍｍの熱延鋼板を得た。
【００６８】
次いで、熱延鋼板を７１０℃で１８時間の軟化焼鈍を施し、冷間圧延にて板厚１．５ｍｍの素材鋼板を得た。さらに、６９０℃で１５時間の軟化焼鈍を行い、硬さを２００〜２４０ＨＶに調質した。
【００６９】
得られた素材鋼板は、曲げ試験を実施するとともに、硬質炭化物の粒径を測定した。
【００７０】
また、素材鋼板を調質した後の各供試材について、摩耗試験、引張疲労試験および衝撃試験を行った。各試験の試験方法は、以下の通りである。
【００７１】
曲げ試験では、素材の曲げ加工性に関するもので、圧延方向と直角方向に幅３０ｍｍ×長さ１８０ｍｍの試験片を用いて、ＪＩＳ  Ｚ  ２２４８の規定に準拠し、図１に示すように９０°Ｖブロック曲げ試験を行った。試験片を規定の形状に曲げ、先端曲げ半径を測定し、曲げ試験後の試験片表面を目視で観察した。また、曲げ試験後の本実施例の各試験片において、ｎ数３枚にて割れが発生しない先端の限界曲げ半径を求めた。
【００７２】
そして、曲げ加工性は、曲げ試験後に割れが発生せず、限界曲げ半径が１ｍｍ以下のものを合格と評価した。
【００７３】
硬質炭化物の粒径の測定は、焼入処理に供する前の素材鋼板において行った。焼入処理前の素材鋼板について、圧延方向および板厚方向に平行なＬ断面を鏡面研磨した後、村上試薬（赤血塩のアルカリ溶液）にてエッチングした表面を、共焦点レーザー顕微鏡にて観察した。また、観察して得られた画像を処理して、視野面積中に存在するＮｂおよびＴｉを含有する炭化物数量を測定し、その存在密度（個／ｍｍ２）を算出した。なお、硬質炭化物は、観察面積９０μｍ×６０μｍを１視野として、２０視野中に存在する粒子径０．５μｍ以上の粒子をカウントし、このカウント数に基づいて１ｍｍ２あたりの数に換算した。また、粒径は、粒子面積の円相当径の値であり、粒径０．５μｍ以上の粒子を画像処理にてピックアップした。
【００７４】
調質熱処理は、素材鋼板について、ソルトバス炉を用いてオーステンパあるいはマルテンパを行った。比較である鋼種Ｏ以外は、いずれも調質硬さを５５ＨＲＣに相当する各調質材を得た。各調質材の硬さは、ロックウェル硬さ計にて±０．５ＨＲＣの範囲内であった。なお、熱処理条件は、８５０℃で１０分加熱し、Ｔ℃で６０分加熱した後、空冷する条件とした。
【００７５】
摩耗試験は、小型木工用旋盤機を用いた。各供試材の鍛造材から、厚さ８ｍｍ、幅１０ｍｍ、長さ５５ｍｍの短冊状の試験片を切り出し、図２（ａ）に示すように、長手方向先端部に先端角度が４５°の刃部12を設けた切削バイト11を作製した。また、摩耗試験条件は、図２（ｂ）にて矢印で示す方向を切削バイト11の移動方向とし、木材13の回転数を５００ｒｐｍ、切削深さを０．２ｍｍ、切削バイト11の移動速度を６００ｍｍ／分とし、切削回数を１万回とした。その後、図２（ｃ）に示す部位にて刃部12の先端後退量を測定した。
【００７６】
そして、耐摩耗性は、刃部12の先端後退量が１０μｍ未満のものを合格と評価した。なお、被削材が木材の場合の摩耗においては、一般的に被削材のシリカ含有率が高いほど摩耗しやすいと言われている。そこで、この摩耗試験では、被削材として、気乾比重が１．０以下で、含水率が１２％以上１６％以下で、シリカ（ＳｉＯ２）含有率が０．５０％±０．１％であるシリカ含有率の高いマンガシノロ（東南アジア産）を用いた。
【００７７】
引張疲労試験は、各供試材から図３に示す形状の疲労試験片（板厚１．５ｍｍ、長手方向が圧延方向に一致。）を作製し、油圧サーボ型疲労試験機を用いた。また、応力比がσｍｉｎ／σｍａｘ＝０．１で、周波数が２３Ｈｚにて付与応力４００Ｎ／ｍｍ２から９００Ｎ／ｍｍ２までの５０Ｎ／ｍｍ２ピッチで疲労試験を行った。疲労限近傍では、各応力段階で１０本ずつの試験片を用い、繰り返し数１０７回までに破壊しない試験片が６本以上となった最大の付与応力を、その供試材の疲労限とした。また、引張疲労試験環境は、２６℃±５℃にて相対湿度５０％以下とした。なお、チェーンソーの破損は、人体への重大災害に繋がることから、所定の応力での疲労特性を確保する必要があるため、疲労限を測定した。
【００７８】
そして、疲労特性は、疲労限が６００ＭＰａ以上のものを合格と評価した。
【００７９】
衝撃試験では、図４に示すように、長手方向が圧延方向と直角になるように鋼を採取し、長手方向の長さが５５ｍｍで、幅が１０ｍｍで、板厚が１．５ｍｍの試験片21を用いた。また、この試験片21には、長手方向中心部に２ｍｍのＵノッチ22を設けた。このような試験片21について、シャルピー衝撃試験を常温にて実施し、矢印にて示す衝撃方向による衝撃値を求めた。また、延性−靭性遷移温度（ＤＢＴＴ）も求めた。
【００８０】
そして、耐衝撃性は、衝撃値が５０Ｊ／ｃｍ２以上のものを合格と評価した。
【００８１】
表２には、各鋼板について上記各試験の結果を示す。
【００８２】
【表２】
2015190037.tif 000003
【００８３】
本発明例である鋼種Ａ〜Ｆは、５５ＨＲＣ調質後の耐摩耗性において、いずれも刃部12の先端後退量が１０μｍ未満である。また、いずれも疲労特性における疲労限が６００ＭＰａ以上であり、衝撃値が５０Ｊ／ｃｍ２以上を維持しているとともに、延性−靭性遷移温度が−５０℃以下であり、例えば寒冷地での使用も可能である。さらに、素材の９０°Ｖブロック曲げ試験での限界曲げ半径が１ｍｍ以下であり、チェーンソー部品としての加工性が十分に確保されていた。
【００８４】
一方、比較例である鋼種Ｇ，Ｉ，Ｊ，Ｌ，Ｍ，Ｎ，Ｐは、素材の曲げ加工において先端の先端曲げ半径を１ｍｍ以下にすると割れが発生していた。
【００８５】
比較例である鋼種Ｇ，Ｈ，Ｉ，Ｊ，Ｋ，Ｎ，Ｐは、刃部12の先端後退量が１０μｍ以上と大きく、刃先の摩耗が顕著である。
【００８６】
比較例である鋼種Ｇ，Ｈ，Ｉ，Ｊ，Ｋ，Ｌ，Ｍ，Ｎ，Ｐは、疲労特性における疲労限が５００〜５５０ＭＰａで、衝撃値が４０Ｊ／ｃｍ２以下であるとともに、延性−靭性遷移温度が室温以上となっており、チェーンソー部品としての耐久性および安全性が懸念される。
【００８７】
比較例である鋼種Ｈ，Ｋ，Ｏは、素材での曲げ加工性を確保しているものの、調質後の耐摩耗性、疲労特性および靭性が本実施例に比べて劣っている。
【００８８】
なお、比較例である鋼種Ｏは、Ｃ含有量が０．４２％と低く、Ｓｉ、ＭｎおよびＣｒも少量であるため、所望の熱処理では調質後の硬さが５５ＨＲＣを確保できなかった。素材の曲げ加工性については良好であるが、摩耗試験、衝撃試験および疲労試験に供することができなかった。
【図１】
2015190037.tif 000004
【図２】
2015190037.tif 000005
【図３】
2015190037.tif 000006
【図４】
2015190037.tif 000007